(57)【要約】  リチウムイオンエネルギー貯蔵デバイス及び電池への使用にとって好適な珪素を高い重量パーセンテージで含有する大スケールアノード、並びに其れを製造する方法が記載される。本願に記載されるアノード材料は、集電体基板上にキャスティングされた薄膜を包含し得、薄膜は、複数の活物質粒子と活物質粒子上のコーティングされた伝導性ポリマー膜とを包含する。幾つかの実施形態に於いて、伝導性ポリマー膜はポリアクリロニトリル（ＰＡＮ）を含む。アノード材料を製造する方法は、活物質粒子及び伝導性ポリマー材料を包含するスラリーの調製と、スラリーを集電体基板上にキャスティングする事と、コンポジット材料を乾燥及び熱処理に付す事とを包含し得る。【特許請求の範囲】
【請求項１】
カソードと、
電解質と、
１．５ミクロン超の表面粗さＲｚを有する集電体基板上にキャスティングされた１０から８０マイクロメートルの厚さを有する薄膜を含むアノードと、
を含み、
薄膜が、
Ａ）複数の活物質粒子と（活物質粒子は、珪素、硬質炭素、グラファイト、グラフェン、ゲルマニウム、酸化チタン、錫、マグネシウム、アンチモン、及び鉛の少なくとも１つを包含する）、
Ｂ）活物質粒子上の伝導性ポリマー膜コーティングと（伝導性ポリマー膜コーティングは、環化した非塑性梯子化合物に成る様に処理された熱可塑性ポリマーを含む）、
を含む、
エネルギー貯蔵デバイス。
【請求項２】
アノードが３０〜６０ｗｔ．％珪素粒子を含み、アノードの面積当りの重量当り容量がカソードの面積当りの重量当り容量の物の１．３から１．６倍である、請求項１に記載のエネルギー貯蔵デバイス。
【請求項３】
アノードが６０ｗｔ．％超又は其れに等しい珪素粒子を含み、アノードの面積当りの重量当り容量がカソードの面積当りの重量当り容量の物の１．６から２．０倍である、請求項１に記載のエネルギー貯蔵デバイス。
【請求項４】
環化した非塑性梯子化合物に成る様に処理された熱可塑性ポリマーがポリアクリロニトリルを含む、請求項１に記載のエネルギー貯蔵デバイス。
【請求項５】
電解質がイミド系室温イオン液体を含む、請求項１に記載のエネルギー貯蔵デバイス。
【請求項６】
アノード薄膜の空隙率が５０〜７０％の間である、請求項１に記載のエネルギー貯蔵デバイス。
【請求項７】
算術平均高さＳａの大きさが界面の展開比Ｓｄｒの３倍未満である、請求項１に記載のエネルギー貯蔵デバイス。
【請求項８】
薄膜が、複数の活物質と、環化した非塑性梯子化合物に成る様に処理された熱可塑性ポリマーとを含み、
方法が、
Ａ）活物質、添加剤粉末、及びポリマー粉末の混合物を、ポリマー粉末を溶解する事が出来る溶媒中に置く事によって、室温に於いて＃６４スピンドルを用いて２０から１００ＲＰＭで２０００〜６０００ｃＰのブルックフィールド粘度を有するスラリーを調製する事と、
Ｂ）スラリーを１から４時間の時間に渡って混合する事と、
Ｃ）スラリーを集電体基板上にキャスティングする事と、
Ｄ）キャスティングされた薄膜を乾燥する事と、
Ｅ）キャスティングされた薄膜に、２００から４００℃の温度に於いて１から１２時間の時間に渡って熱を適用する事と、
を含む、
集電体基板上のキャスティングされた１０から８０マイクロメートルの薄膜厚さを含むアノードを作る方法。
【請求項９】
活物質が、珪素、硬質炭素、グラファイト、ゲルマニウム、酸化チタン、錫、マグネシウム、アンチモン、及び鉛の少なくとも１つを包含する、請求項８に記載の方法。
【請求項１０】
環化した非塑性梯子化合物に成る様に処理された熱可塑性ポリマーがポリアクリロニトリルを含む、請求項８に記載の方法。
【請求項１１】
添加剤粉末がリチウム金属粉末を含む、請求項８に記載の方法。
【請求項１２】
添加剤粉末が窒化リチウムを含む、請求項８に記載の方法。
【請求項１３】
添加剤粉末がシュウ酸を含む、請求項８に記載の方法。
【請求項１４】
２００から４００℃の熱の適用が真空又は不活性ガス流下に於いて完了する、請求項８に記載の方法。
【請求項１５】
アノードの面積当りの重量当り容量がカソードの面積当りの重量当り容量の物の１．３から２．０倍である、請求項８に記載の方法に従って製造されるアノード、カソード、及び電解質を含むエネルギー貯蔵デバイス。
【発明の詳細な説明】
【技術分野】
【０００１】
関連出願（単数又は複数）の相互参照
本願は２０１６年１０月１３日出願の米国仮特許出願第６２／４０７，９３８号の優先権を主張し、其の全体は此処で参照に依って組み込まれる。
【０００２】
連邦政府資金に依る研究についての陳述
本発明は、エネルギー省に依って授与された助成金番号ＤＥ−ＳＣ００１３８５２の下に於ける政府の支援に依って成された。政府は本発明に一定の権利を有する。
【０００３】
本開示は、リチウムイオン電気化学セル及び電池等のエネルギー貯蔵デバイスに関する。より具体的には、本開示は、例えばリチウムイオンエネルギー貯蔵デバイス及び電池への使用にとって好適な珪素アノード電極シートの大スケール化可能な生産に関する。
【背景技術】
【０００４】
電池は今日の社会に於いてユビキタスに成っており、補聴器からスマートホン、フォークリフト、及び輸送機器さえ迄の凡ゆる物に電力供給している。今日の電池技術は、重く、嵩張り、安価な鉛蓄電池からより軽く、より小さく、より高額なリチウムイオン電池（ＬＩＢ）迄の範囲に及ぶ。但し、充電式ＬＩＢはポータブルエレクトロニクス市場に於いて十年近くに渡って優勢であり、近年では、其れ等は、電動輸送機器セクター、及び軍用適用を包含するスペシャリティ市場に於いて可成りの牽引力を獲得している。材料加工及びデバイス製造の軽微な改善は、各年に凡そ５から６％というエネルギー密度の改善を可能にしており、ゆっくりとした漸増的な発展である。現在まで、Ｌｉイオン技術の改善は、第一に、第１世代材料を改変する事と其れ等をより小さくより安全なパッケージに収める事とに成功している。先行技術の電池は尚も重く、嵩張り、高価で、不安全であり、次世代適用の電力／コスト要件への障害を生じている。将来のエネルギー貯蔵目標に到達する事は、次世代電極材料のブレークスルーを要求するであろう。より高いエネルギー密度の活物質を組み込む事が必要事である。
【０００５】
近年、珪素はＬＩＢの為の最も魅力的な高エネルギーアノード材料の１つとして同定されている。珪素の低い作動電圧と、先行技術のグラファイトアノードの物よりも１０倍近く高い３５７９ｍＡｈｇ−１という高い理論比容量とは、現実的なＳｉ系電極を開発する事を狙った広汎な研究活動を助長している。Ｓｉ電極の利点にも拘わらず、主に材料の深刻な体積膨張に結び付けられた数々の課題が其の商品化を妨げている。商品化されたグラファイト電極はリチウムインターカレーションの間に大体１０から１３％膨張する一方で、Ｓｉの膨張は３００％近くに達し、肝要な固体−電解質被膜（ＳＥＩ）の構造的劣化及び不安定性を発生させる。斯かる不安定性は、最終的には電池寿命を不充分なレベルに迄短くする。活物質の劣化は、１５０ｎｍよりも小さい材料を組み込む事に依って又は膨張を低減する事が出来る電極アーキテクチャーのナノ構造設計に依って緩和され得る。残念乍ら、以前の仕事に於いて提示された電極アーキテクチャーは十分に高いクーロン効率を欠く。なぜなら、主として、Ｓｉ合金化及び脱合金化の間の体積変化はＳｉ−電解質界面に於けるＳＥＩを機械的に不安定にするからである。
【０００６】
リチウムイオン電池アノードへの珪素の利用を狙った多くの活動は、珪素を従来の活物質と組み合わせる為に努力している。此れは、珪素材料の欠点（例えば、体積膨張、活物質利用等）を最小化する一方で、より高い容量を提供する。先行技術のグラファイト電極に於けるナノ珪素（ナノＳｉ）粒子の混合物は、今日のアノードの容量を増大させる為に商業的な慣行に実装されている。然し乍ら、此のプロセスは約５％（質量に依る）のナノ珪素活物質の包含のみに限定される。５％の限定を上回る何れかの量は、リチウム化及び脱リチウム化の間のＳｉの激しい体積膨張及び収縮が原因で、電極の従来のネットワークを破壊するであろう。
【０００７】
出願人に依って行われた予備的な仕事は、ナノＳｉ電極／室温イオン液体（ＲＴＩＬ又はＩＬ）システムの印象的な長期サイクル安定性、及び電気活性物質質量に対して正規化された今日の先行技術の技術の比エネルギー×１．３５を送達する事が出来るＬｉイオンセルの為の商業的に利用可能な「Ｌ３３３」カソードとの其の組み合わせを実証した。ナノ珪素−環化ポリアクリロニトリル（ｎＳｉ−ｃＰＡＮ）電極は、イミド系ＲＴＩＬ電解質と組み合わせられた時には、堅牢な電極アーキテクチャーと安定な固体−電解質被膜（ＳＥＩ）層の形成との協同効果が原因で、９９．９７％超という平均ハーフセルクーロン効率を維持する。参照に依って其の全体が本願に組み込まれる特許文献１は、Ｌｉイオン電池に於いてｎＳｉ−ｃＰＡＮ電極と特定組成のＲＴＩＬ電解質との組み合わせ及び利用の間に形成される組成物を記載している。具体的には、特許文献１はｎＳｉ−ｃＰＡＮ電極及びＲＴＩＬ電解質の間に形成されるＳＥＩの組成を開示している。
【０００８】
ｎＳｉ−ｃＰＡＮシステムの実証の次に、出願人は「ミクロンＳｉ」（μＳｉ）アノードを開発した。μＳｉの利用は、ｃＰＡＮコーティングの機械的強度を活用する事に依って可能に成される。耐久性で伝導性のコーティングマトリックス中にμＳｉ粒子を包み込む事に依って、大きいＳｉ粒子の微粉化が抑制される。此のメカニズムは「自己抑制された断片化（fragmentization）」と呼ばれている。断片化した珪素粒子はｃＰＡＮコーティングマトリックスに接着した儘であり、材料の長期の完全な利用を最小限の容量低下に依って可能にする。此のメカニズムは、電極が多くのサイクルに渡って其の容量を保持する能力に依って検証され、珪素粒子が微粉化後でさえも電子伝導性のｃＰＡＮマトリックスへのアクセスを維持するという事を証明している。此れは図１に於いて実証されており、ｃＰＡＮマトリックス中の大きい珪素粒子を電気化学的に微粉化する事に依って形成される組成物を記載している特許文献１に記載されている。
【０００９】
ｎＳｉ−ＲＴＩＬシステム及びμＳｉ−ｃＰＡＮ電極の開発は、珪素アノードを含有するＬｉイオンフルセルの世界記録的性能（珪素の高い搭載質量、前処理なし／プレリチウム化珪素アノード、長いサイクル寿命、高いエネルギー）を齎した一方で、此の性能は実験室スケールに於いて実証されたのみであった。其れ等の発明を実証する為に用いられたアノードは、総アノード質量に対して相対的に７０％超の珪素を含有する一方で、薄く、商業的な適用にとって好適ではなかった。其れ等は概念実証及び現実性実証の為に成された「ベンチトップ」実証であった。其れ等のアノードを作製する為に用いられたスラリーは１２．５から２５ｗｔ．％固体含量を含有した（極めて低い固体含量。商業的製造にとって好適ではない）。実験室標準の集電体基板（２５から３０ミクロン超の厚さ）、低い電極コーティング厚さ（〜２ｍＡｈｃｍ−２を齎す）、小さい電極面積、及び低い電流（コイン型セル実証にとって好適。マイクロアンペア範囲）は、斯かる実証を可能にした。此れらの技術をベンチトップから商業的製造ラインに移す事は、全く新たなセットの課題を提示する。
【００１０】
商業的なアノードは、其れが大型フォーマットＬｉイオン電池の改善されたエネルギー密度及びコストの為にカソードと対にされ得る様に、少なくとも２ｍＡｈｃｍ−２という面積当りの容量を提供しなければ成らない。此れは、以前に開発されたアノードが（魅力的なエネルギー密度を成し遂げる為には、搭載質量及び厚さを包含する殆どのメトリクスに於いて２×）大スケール化され、商業的に現実的な手段に依って加工されなければ成らないという事を意味する。商業的なアノードは、其々パウチ又は円筒形セルに積層又は巻回される時にカソード容量と適切に調和する為に、其れ等の面積当りの容量（ｍＡｈｃｍ−２）がアノードシート全体に渡って一定の儘である様にも又開発されなければ成らない。アノードが商業的なレベル迄大スケール化される時には、コーティングと集電体基板との間の接着、コーティングの物理的特性、及びアノード電気化学さえも変化する。２から３ｍＡｈｃｍ−２超の面積当りの（aerial）搭載容量で現実的な高性能珪素アノードを達成する事は非常に困難であり、特に、此れは高い質量パーセンテージ（１０ｗｔ．％超）の珪素材料を含有するアノードについて真であるという事が周知である。此れは、其々リチウム化及び脱リチウム化の間の珪素活物質の膨張及び収縮が原因で生起する、接着（電極と銅集電体基板との間）及び結着（電極自体の中の電極の構造インテグリティーの維持）の問題が原因である。
【先行技術文献】
【特許文献】
【００１１】
【特許文献１】国際公開第２０１６／１２３３９６号
【発明の概要】
【発明が解決しようとする課題】
【００１２】
本発明は、背景技術の課題を解決するためのものである。
【課題を解決するための手段】
【００１３】
本願には、Ｌｉイオン電池の為の一定の高品質の商業スケールのＳｉ−ｃＰＡＮアノードを容易化する為に用いられる、プロセス及び組成物の種々の実施形態が記載される。幾つかの実施形態に於いて、アノードは集電体基板上にキャスティングされた薄膜を含み、薄膜は活物質粒子（例えば珪素粒子）と活物質粒子上の伝導性のポリマー膜コーティングとを含む。幾つかの実施形態に於いて、伝導性ポリマー膜コーティングは、環化した非塑性梯子化合物に成る様に処理された熱可塑性プラスチックを含む。斯かるアノードは、カソード及び電解質と併せてエネルギー貯蔵デバイスに組み込まれ得る。
本願に於いて開示されるアノードを製造する方法も又記載される。幾つかの実施形態に於いて、方法は、活物質、添加剤粉末、ポリマー粉末、及び溶媒を包含するスラリーを調製するステップを包含する。其れから、スラリーは一時期に渡って混合され、次にスラリーを集電体基板上にキャスティングする。其れから、乾燥及び加熱ステップが遂行される。
【図面の簡単な説明】
【００１４】
【図１Ａ】乃至
【図１Ｂ】フッ素化電解質添加剤を含有するμＳｉ−ｃＰＡＮハーフセルのサイクルデータを例示する一対のグラフであり、以前に開示された出願人のμＳｉ−ｃＰＡＮ／ｍＲＴＩＬシステムの使用に依って達成される急速なＣＥ安定化を示している。
【図２Ａ】乃至
【図２Ｄ】ポリアクリロニトリルに依ってコーティングされたナノ球体珪素粒子の高解像度透過電子顕微鏡法画像（ＨＲ−ＴＥＭ）を提供している。
【図３】０．９というＮ／Ｐ比を有する、ミクロン珪素（アノード）及びＮＭＣ［６２２］（カソード）作用電極並びにリチウムカウンター電極に依るフルセルパウチの３電極実験を例示するグラフである。
【図４】低いＮ／Ｐ比のインパクトを十分なＮ／Ｐ比と比較するパウチフルセルサイクルデータを例示する一対のグラフである。
【図５Ａ】乃至
【図５Ｅ】異なる表面粗さを有する様々な銅の上の１から３マイクロメートル珪素粒子（Ｄ５０サイズ）の性能を強調する珪素／ＰＡＮアノードのハーフセルサイクル性能を示すグラフと、変動する表面粗さを有する種々の銅材料の表面形状（ｂ）〜（ｅ）の画像とを提供する。
【図６】ＰＡＮ伝導性バインダーに依る珪素／炭素活物質（総アノードコーティング質量に対して正規化して３０から３５％の珪素）とＮＭＣ［６２２］カソードとを含有するフルセル（コイン）を示すグラフであり、アノード集電体粗さを比較している。
【図７】種々の銅タイプの概要、其れ等の関係する粗さパラメータ、及び第１の銅タイプ（「Ｏ．Ｍ．１０ｕｍ（粗）」銅）の代表的な表面の表面粗さ計スペクトルを提供している。
【図８】ポリアクリロニトリル加熱プロセスを例示している。
【図９】アルゴン下での熱処理後の、珪素及びＰＡＮを含むポリマーに依って駆動されるナノコンポジットのＳＥＭ及びＥＤＳ（マッピングに依る）を提供する。
【図１０Ａ】乃至
【図１０Ｂ】ＰＡＮ／Ｓｉナノコンポジットアノードの電気化学的性能を例示する一対のグラフである。アルゴン（上）及び空気（下）環境下で３００℃に於いて熱処理され、次にアルゴン下での６００℃に於ける熱処理をされた。
【図１１】真空オーブン内及びアルゴン流下に於ける管状炉内の環化を比較するグラフであり、何方の環境下に於いて環化された時にも高いＣＥ及び高い容量を示している。
【図１２Ａ】乃至
【図１２Ｄ】ニッケルリッチＮＣＭカソード及びＳｉ−ｃＰＡＮアノードを含有するフルセルの第１サイクル電圧プロファイルを示す一連のグラフであり、其の中のアノード成分は種々の手続きに依って熱処理された。
【図１３】本願に記載される方法によって生産される３０から３５％珪素（総アノード質量に対して正規化）アノードを含有する例示的なハーフセルを例示するグラフである（６ｍＡｈ／ｃｍ２搭載）。
【図１４】商業レベルの性能（商業的な搭載質量、商業的に現実的な補助成分）にとって好適な、大量生産される本願に記載される例示的なアノードを含有するフルセルシングルスタックパウチを例示する一対のグラフである。
【発明を実施するための形態】
【００１５】
次の記載は、商業スケールのＳｉ−ｃＰＡＮ電極を生ずる事に結び付けられた方法の種々の実施形態、其れ等の方法の幾つか又は全てに結び付けられた電気化学的な意味、及び齎される組成物の種々の実施形態を詳述する。記載は電極を作製する為に用いられるステップに従って項に分けられており、各ステップは改善された電池性能を得る為に用いられ得る物理的パラメータを記載している。
【００１６】
従来、Ｓｉ系電極は、粘性のスラリーを生産する為にＮ−メチルピロリドン（ＮＭＰ）等の有機溶媒中に於いて混合されたポリマーバインダー（例えば、ポリフッ化ビニリデン、ポリアクリル酸、スチレン−ブタジエンゴム、又はカルボキシメチルセルロース）、伝導性添加剤（通常はカーボンブラック）、及びＳｉ粒子に依って作製される。其れから、スラリーは銅箔集電体上にブレード塗工され、乾燥されてアノード電極を形成する。本願に記載される実施形態は、ポリマーに依って駆動されるコンポジットＳｉアノードの作製に関し、此れは可成りの面で従来の方法とは異なる。
【００１７】
驚く可き事に、本願に記載される方法は従来の製造インフラに適合性があり、Ｌｉイオン市場に於いて利用可能な初めての真の「ドロップ・イン」高搭載珪素アノードを可能にする。他の珪素アノード生産方法はコスト及び資源集約的であり、下で論じられる方法に可成りの価値を提供する。下でより詳細に記載される通り、珪素活物質がポリアクリロニトリル（ＰＡＮ）等の伝導性ポリマーに依ってコーティングされ、銅箔上にキャスティングされ、其れから熱に依って処理され、フルセル性能を可能にする為の特定の様式でカソードと対にされる。
【００１８】
本願に於いては、開示される方法に依る適用の為の例示的な伝導性ポリマーとしてポリアクリロニトリルが論じられるが、他のポリマーが用いられ得る。他の好適なポリマーは、ポリ（アクリル酸）（ＰＡＡ）、カルボキシメチルセルロース（ＣＭＣ）、及びアルギン酸を包含するが、此れに限定されない。ＰＡＮは樹脂性で繊維状の有機ポリマーであり、アクリロニトリルを主成分とするモノマーの混合物から作られる。ＰＡＮ繊維は、然るべく改変される時には高品質炭素繊維の化学的前駆体であり、其れ等は商業的には数々の高度技術及び普通の日常的適用に於いて見出される。
【００１９】
数々の活物質タイプも又本願に記載される方法に依って利用され得る。此の方法に依る適用の為の例示的なアノード活物質として珪素が論じられ、何れかの珪素形状はアノードスラリー及び電極シートへの組み入れが出来るであろう。珪素形状は、ナノ球体、ナノワイヤー、ナノロッド、ウィスカー、「珊瑚形状」珪素、ミクロ球状珪素、及び種々の有ナノフィーチャ大粒子珪素材料を包含するが、此れに限定されない。珪素−グラファイト、珪素−グラフェン、珪素−硬質炭素、及び他の珪素−炭素コンポジット材料も又、本願に記載される方法に依る適用の為の網羅的でない例示的なアノード活物質である。珪素とグラファイト又は硬質炭素等の炭素質材料との混合物も又、網羅的でない例示的なアノード活物質である。
【００２０】
大量スラリー混合
Ｓｉ−ｃＰＡＮ電極を大スケールで作製する為に、一般的には、本願に記載される方法はスラリーを調製する事に依って開始し得る。一般的には、スラリーは、活物質、ポリマー、補助的な材料、及び添加剤を溶媒中に於いて混合する事に依って調製される。好ましくは、齎されるスラリーは、Ｌｉイオン電池の最も高い電気化学的サイクル性能を提供する為に特定のレオロジー特性を有する。幾つかの実施形態に於いて、溶媒に追加される組成物は約１０から約５０ｗｔ．％のＰＡＮ及び約５０から約９０ｗｔ．％の活物質を包含する。幾つかの実施形態に於いて、スラリーは約３０から約６０ｗｔ．％の固体を約７０から約４０ｗｔ．％の溶媒中に含む。
【００２１】
スラリーの調製に用いられる活物質は、材料の組み合わせを異なる組成で包含し得る。例えば、炭素質活物質（グラファイト、グラフェン、硬質炭素等）が混ぜ合わされて、１０：９０の珪素：炭素質材料重量比又は９０：１０の珪素：炭素質材料重量比を形成し得る。例示的な商業的なＳｉ：ｃＰＡＮアノードは３０：５５：１５のＳｉ：炭素質材料：ＰＡＮ重量比を包含し得る。他の例示的な重量比は４０から８０ｗｔ．％の珪素を包含し、５から５０ｗｔ．％炭素質材料及び１０から２０ｗｔ．％ＰＡＮを有する。炭素質材料は活物質及び伝導性添加剤の混合物を包含し得、カーボンブラック又はカーボンナノチューブを包含するが、此れに限定されない。
【００２２】
活物質及び伝導性バインダー粉末の混合物はスラリーを形成する様に溶媒中に分散される。幾つかの実施形態に於いて、溶媒は其れが伝導性バインダーを溶解する事が出来る様に選ばれる。例えば、Ｎ，Ｎ−ジメチルホルムアミド（ＤＭＦ、９９％）は、ＰＡＮポリマーを利用する時に、本願に記載される方法に依る適用の為の例示的な溶媒である。他の好適な溶媒は、ジメチルスルホン（ＤＭＳＯ２）、ジメチルスルホキシド（ＤＭＳＯ）、Ｎ−メチル−２−ピロリドン（ＮＭＰ）、Ｎ，Ｎ−ジメチルアセトアミド（ＤＭＡｃ）、炭酸エチレン（ＥＣ）、及び炭酸プロピレン（ＰＣ）を包含するが、此れに限定されない。
【００２３】
スラリー粘度は、混合品質、コーティング品質、及び集電体基板上に大きい薄膜を発生させる能力を決定する。ブルックフィールド粘度（スピンドル６４）を用いて、例示的なスラリー粘度が決定され得る（全ての測定は室温２３℃に於いて取られる）。スラリー粘度は、溶媒／ポリマー質量比及びポリマー鎖長に依って並びに総スラリー質量に対して相対的な溶媒の質量に依って決定される。本願に記載される材料及び方法を用いて作られる例示的なスラリーは、従来のＬｉイオンアノードスラリーよりも著しくニュートン的な性質を呈する。ニュートン流体は、流体の流れから生起する粘性応力が歪み速度又は流体の変形の変化の範囲に線形に比例する流体である。此れは、剪断力が本願に記載されるスラリーに適用されるに連れて、スラリーは従来のＬｉイオンアノードスラリーに対して相対的に余り剪断流動化を呈さないという事を意味する。此れは、アノード混合及びコーティングプロセスに於いて意味を有する。何故なら、スラリーは大分より高いＲＰＭに於いて混合され得、非常に低い厚さで首尾良くコーティングされ得るからである。スラリーの低い剪断流動化性はブルックフィールド粘度計を用いて研究され得、此れはレオロジーキャラクタリゼーションの普通の測定器である。幾つかの実施形態に於いて、スラリーは、室温に於ける１２から１００ＲＰＭのスピンドル回転（スチールスピンドル＃６４）の間に、３０００から６０００センチポアズ（ｃＰ）の間の範囲に及ぶブルックフィールド粘度を有し、所与のスラリー混合物については１０００ｃＰ未満だけ変動する。様々な剪断力（ＲＰＭに依るスピンドル回転に依って記述される）に渡っての粘度の比較的低い変動は、スラリーのニュートン性を示唆する。他の例示的なスラリーは、室温に於いて２０から１００ＲＰＭで粘度が３５００から５０００ｃＰの範囲に及ぶ。
【００２４】
スラリー混合パラメータは齎されるアノードの性能への寄与因子である。質量パーセンテージ、粉末混合、及びスラリー粘度と併せて、スラリー撹拌時間及びスラリー体積は、活物質上のポリマーコーティング品質を決定する上で重要な因子である。スラリー時間は、懸濁された活物質粒子上に一様なポリマーコーティングを可能にする為に重要である。幾つかの実施形態に於いては、最高で１２時間迄のスラリー混合時間が十分である。幾つかの実施形態に於いては、より低い撹拌時間、例えば２時間撹拌が適切な装置に依って十分である。
【００２５】
スラリー混合は種々の装置に依って完了し得る。真空及び非真空の遊星型遠心ミキサー（例えば、「シンキーミキサー」又は「ロス」ミキサー）、スラリー遊星型分散真空混合機、遊星型ダブル分散機ミキサー、ホモジナイザー、及び撹拌バー又は撹拌プレートに依るビーカー中での単純撹拌は、充分な混合条件を生じ得る。
【００２６】
充分な混合を生ずる為には、充分量の材料が存在しなければ成らないので、スラリー体積は重要である。スラリー体積は齎されるアノードの電気化学的性能にも又影響を及ぼす。スラリー体積が余りに低い場合には、材料の比較的大きい部分が撹拌／混合を受けず、一様なコーティングが適用されないであろう。例えば、２００ｍｇ活物質プラスポリマー粉末と１．６ｇ溶媒（８７．５％総スラリー質量の溶媒）とから成る混合物は適切に混合しないであろう。此のケースでは、混合方法に拘わらず、十分な混合を生ずる為の十分なスラリーがない。８．４ｇ溶媒（８７．５％の総スラリー質量の溶媒）中の１．２ｇ活物質プラスポリマー粉末を利用するスラリーは、４〜６ｇ溶媒中の１．２ｇ活物質プラスポリマー粉末を利用するスラリーと同じく良好に混合し、一様なポリマーコーティングを活物質上に齎す。然し乍ら、此の固体含量（１２．５ｗｔ．％固体）は大スケール製造装置に依るコーティングにとって好適ではない。此れ等のスラリーは余りに低い粘度を有しており、ロール・トゥ・ロール方法に依るコーティングが出来ないであろう（例えば、コンマバー、スロットダイ等）。
【００２７】
先述のパラメータから齎される珪素材料上のＰＡＮコーティング品質は、アノード搭載質量が増大するに連れて益々重要に成る。充分なコーティングが達成されたか否かは、透過電子顕微鏡法等の顕微鏡法を用いてコーティングの均質性及び厚さを同定する事に依って確認され得る。電気化学的サイクルに渡って強い形状保持を齎すＰＡＮコーティングは、少なくとも３から５ナノメートルの厚さであり、活物質粒子の全表面上に見出され、電極に渡って存在する可きである。上に記載されている方法を用いて形成される例示的なコーティングの例が図２に示されている。電子エネルギー損失分光（ＥＥＬＳ）は珪素及びＰＡＮのコーティングを強調している（ｄ）。一様な３から５ｎｍのコーティングが電極マトリックスに渡って粒子上に存在している。
【００２８】
スラリーを調製する時には、フルセルＬｉイオン電池の性能を向上させる事が出来る電極添加剤を追加する事も又好適であり得る。例示的な電極添加剤は、リチウム金属粉末（例えば、安定化リチウム金属粉末ＳＬＭＰ）及び窒化リチウム（Ｌｉ３Ｎ）、並びに他の高リチウム含量粉末及び塩を包含するが、此れに限定されない。此れ等の乾燥粉末はスラリーに直接追加され、他のスラリー成分と併せて混合され得る。分散及び接着特性を改善する為に、シュウ酸も又スラリーに追加され得る。
【００２９】
一般的に述べると、ポリマーは溶媒中に溶解する。其れから、ポリマー／溶媒溶液中に分散された活物質粉末をポリマー材料が充分にコーティングする為に、スラリーは混合される。
【００３０】
電極コーティング
スラリーを混合した後に、スラリーは例えばロール・トゥ・ロールコーティング方法に依って集電体基板上にキャスティングされる。ロール・トゥ・ロールコーティング機械は、数百メートルの電極を一回の実行で生ずる為に用いられ得る。ロール・トゥ・ロールコーティングプロセスはスラリーの物理的特性（例えば、剪断、粘度等）に依って決定される。集電体箔は０．２から５０メートル／分のスピードでコーターを通して引かれ、コーティングされた箔は、水系スラリーでは３０から７０℃、溶媒系スラリーでは１１０から１６０℃の温度にセットされた乾燥機内を通過する。本願に依って記載される技術のケースでは、溶媒系システムであるにも拘わらず乾燥機温度は３０から７０℃にセットされる可きである。
【００３１】
電極コーティングにとって重要な因子は、平方センチメートル当りの珪素の齎される面積当りの搭載質量、此れが提供する容量、及び其れ等の数がフルセルに利用されるカソードと如何様に調和するかである。「ニッケルリッチＮＭＣ」（ニッケルコバルトマンガン酸化物カソード）を包含する高エネルギーカソード材料と対になる為には、アノードの面積当りの容量は、カソードの面積当りの容量×１．３から２．０である可きである。此の因子は産業界に於いて「Ｎ／Ｐ比」（負極容量／正極容量）として公知である。グラファイトアノードを含有する従来のＬｉイオンセルでは、Ｎ／Ｐ比は典型的には１．１から１．２であり、サイクル間のアノード上のリチウムプレーティングを防ぐ様にセットされる。本願に記載されるシステムについて考案されるＮ／Ｐ比は、初期サイクルの間の効率損失をカバーし、アノードハーフセル電圧をＬｉ／Ｌｉ＋に対して０．０１及び１．５Ｖの間に「ｐｉｎ」する様に設計される。Ｎ／Ｐ比が余りに低い場合には、アノードハーフセル電圧は０．０１Ｖよりも下に落ち（珪素の完全な及び過剰なリチウム化が原因）、アノードは破壊されるであろう。此れは図３に例示されている。図４は、強いＮ／Ｐ比を有するセルと比較して不良なＮ／Ｐ比を有するセルを示している。より高い相対Ｎ／Ｐ比は、薄膜中に存在する珪素材料の膨張及び収縮が原因のアノード薄膜の皺発生及び変形をも又防止する。望ましいＮ／Ｐ比は総アノード薄膜質量に対して相対的な珪素搭載質量に依存する。アノード薄膜が２０から５０ｗｔ．％珪素を含む場合には、Ｎ／Ｐ比は１．２から１．６である可きである。アノード薄膜が５０ｗｔ．％超の珪素を含む場合には、Ｎ／Ｐ比は１．６超である可きである。幾つかの実施形態に於いては、システムにとって最小限のＮ／Ｐ比を得る為には、アノード中の珪素の重量パーセントが「１」に加算され得る。換言すると、アノードが４０ｗｔ．％珪素を含む場合には、齎されるフルセルシステムのＮ／Ｐ比は１．４超である可きである。
【００３２】
集電体基板
集電体基板、典型的には金属箔は電子をセル外から電極に動かす為に用いられ、逆も同様である。電極スラリーは一様な厚さのコーティングとして箔上にキャスティングされる。Ｌｉイオン電池が適切に機能する為には、電極コーティングは充分に集電体箔に接着される可きであり、サイクルの間は此の接着状態を維持する可きである。珪素等の電極を合金化する際には、活物質の膨張特性を考えると、此れは大型フォーマット電極（其れ等は非常に厚い傾向がある）を用いる時には特に困難である。伝導性バインダーはアノード薄膜を集電体基板に接着する事を担う。大型フォーマット電極では、接着状態を可能にする為に十分なバインダーを存在させる事が必要である。本願に記載される珪素プラスＰＡＮシステムに於いては、総アノードコーティング質量に対して相対的に１０から２５％のＰＡＮが、許される最小限のポリマー含量である。此れは、５マイクロメートル超の厚さを有する大スケール化された大型フォーマット珪素アノードに特有である。
【００３３】
重要且つ驚く可き事に、集電体基板の物理的特性は齎されるアノードシートの性能にとって高度に重要である。アノード組成と併せて、集電体基板の物理的特性はセル長寿命を可能にする。銅箔は例示的な集電体基板であり、従来のＬｉイオンセルに最も普通に用いられている。本願に於いては銅箔特性が論じられる。
【００３４】
アノード薄膜接着に関連して銅の重要な物理的特性は表面粗さである。粗さの１つの尺度は１０点高さ又は最大高さ（Ｒｚ）である。此れは二乗平均平方根値である。Ｒｚは所与の走査領域内のピークからバレーの数の平均として定義され、少なくとも５つの連続点が測定される（５つの最も高いピーク＋５つの最も高い値＝１０点）。本願に記載されるアノードの幾つかの実施形態がサイクルの間に接着状態を維持する為には、銅Ｒｚは少なくとも１．５マイクロメートルである可きである。より大きい活物質に依る他の実施形態は、最高で６から７マイクロメートル迄のより高い表面粗さを要求し得る。ナノスケール活物質に依る他の実施形態は０．５マイクロメートル超のＲｚ値を要求する。従来の／以前に商品化されたＬｉイオンアノードに用いられる銅箔は、普通には０．５ミクロン又は其れよりも下のＲｚ値を有する。
【００３５】
表面粗さの別の尺度は算術平均高さ（Ｓａ）であり、此れは表面の算術平均と比較した各点の高さの差の大きさを表現する。表面粗さの未だ別の尺度は界面の展開面積比（Ｓｄｒ）であり、此れは平面定義領域と比較したテクスチャが寄与する領域の表面のパーセンテージである（即ち、完全に平らな表面はＳｄｒ＝０を有する）。此れ等のパラメータの其々は、其れ等の相対的大きさと併せて、本願に記載されるシステムの性能にとって重要である。
【００３６】
以前に言及された通り、現実的な性能の為の要求される銅表面粗さは活物質サイズに高度に依存する。現行のデータは、電極薄膜膨張がｚ軸（電極基板に対して直交）に於いて５０％よりも下であり、活物質粒子サイズが５００ナノメートルよりも上である場合には、０．５マイクロメートル超の表面粗さＲｚを有する銅が最も良好な性能を提供するという事を示唆している。電極薄膜膨張がｚ軸（電極基板に対して直交）に於いて５０％よりも上であり、活物質粒子サイズが５００ナノメートルよりも上である場合には、２マイクロメートル超の表面粗さＲｚを有する銅が最も良好な性能を提供する。
【００３７】
残念乍ら、より高い表面粗さは必然的なより高い厚さに結び付き、此れは電池エネルギー密度にとって有害である。何故なら、より厚い集電体（セル容量に寄与しない補助的な材料）はスペースを取り、エネルギーは提供しないからである。より粗い銅表面上に於ける改善した接着状態は、伝導性ポリマーと銅との間の接着状態の為に利用可能な増大した表面面積に依って説明される。図５を参照すると、種々の銅表面が比較の為に光学顕微鏡に依ってイメージングされた。
【００３８】
珪素プラスＰＡＮアノードを含有するハーフセルの性能も又図５に示されており、活物質形状及びアノード薄膜構造に基づいて、多くの充電−放電サイクルの間にアノード薄膜への接着状態を維持する為の適当な銅表面粗さの明瞭な必要を実証している。ハーフセルでは、より粗い銅箔を含有するセルに於いて、第１サイクルクーロン効率（ＣＥ）はより高く、ＣＥは大分より迅速に安定化する。此れはセル内に於ける維持された電子的接触とより速い電子輸送とに帰せられる。ＣＥ挙動及び結び付けられた電子輸送／接着特性は、図６に示されている通り５００ナノメートル超のサイズの活物質粒子に依るより高性能のフルセルに於いて現れる。１ミクロンの又は其の下のＲｚを有するアノード集電体薄膜を含有するフルセルでは、セル性能は徐々に衰え、結果的に５０サイクル以内にクラッシュする。
【００３９】
種々の銅タイプの概要、其れ等の関係する粗さパラメータ、及び第１の銅タイプ（「Ｏ．Ｍ．１０ｕｍ（粗）」銅）の代表的な表面の表面粗さ計スペクトルが図７に提供されている。網掛けフォントに依って表記されている銅タイプ（「Ｏ．Ｍ．１０ｕｍ（粗）」及び「ＶＬ１０｜２３ｕｍ」銅）は、様々な珪素材料タイプ及びアノード薄膜ミクロ構造に於いて最も良好な性能を提供する。一般的には、図７に示されている材料は、本願に記載される大スケール化された電極システムについて最も良好に働く。其処で、粗さパラメータに基づいて最も良好な性能の銅箔を記述する為に新たなパラメータＳａ／Ｓｄｒが用いられる。Ｓａ／Ｓｄｒは、箔表面のピーク及びバレーの平均高さ対、粗さに依って引き起こされる表面のパーセンテージの大きさの比を記述する。換言すると、高いＳａ／Ｓｄｒは、銅表面が総粗さに対して相対的に非常に高いピークを有し、低い頻度を有するという事を意味する。此処で、１に近いＳａ／Ｓｄｒは、銅表面ピーク／バレー高さがより均等に分布しているという事を示唆する。１により近いＳａ／Ｓｄｒは好都合である事が見出され、３よりも下のＳａ／Ｓｄｒは、様々な珪素材料タイプ並びにアノード薄膜組成及びミクロ構造について高い性能の為に十分である事が見出される。
【００４０】
電極カレンダリング
幾つかの実施形態に於いて、電極はロール・トゥ・ロールコーティング装置に依るコーティング後に乾燥され、乾燥機温度は、空気流下に於いて３０から７０℃にセットされる可きである。集電体箔上へのスラリーキャスティング及び溶媒乾燥／蒸発の後に、従来のグラファイトアノードは其れ等の元々の薄膜厚さの約７０％迄カレンダリングされる。此のカレンダリングは約４０から５０％の空隙率を齎す。斯かるプロセスは、充分な電解質浸透を尚も可能にする一方で、より高度の粒子接触を提供する。５０％空隙率を越えると、従来のアノードは電池生産及び稼働に耐える為の十分な機械的強度を欠く。本願に記載されるシステムは異なる。電極は、珪素材料の体積膨張を受け入れる為により高い空隙率を要求し、より高い薄膜間表面面積が、堅牢なＳＥＩ層の形成及びより速いＬｉ＋イオン輸送の為に有利である。珪素プラスＰＡＮアノードを包含する本願に記載されるアノードは、４０から７０％の空隙率迄カレンダリングされる。Ｓｉ−ｃＰＡＮコンポジットの例示的な空隙率は５０から６０％であろう。此れは約（abot）３０から４０％空隙率である従来のグラファイトアノードに匹敵する。今日では最高で１５ｗｔ．％Ｓｉの範囲に及ぶ珪素を含有する従来の電極（ＰＡＡ、ＣＭＣ、ＳＢＲ等バインダー）は、４０から５０％の範囲に及ぶ空隙率を有する。より高度の膨張を示す活物質は、より高い空隙率を有する電極を要求する。
【００４１】
電極熱処理
本願に記載されるアノードの重要な態様は、伝導性ポリマーバインダーがバインダー材料として、及びコンポジット内の効率的な電荷移動を提供する事が出来る電子伝導性マトリックスとして両方で作用する能力にある。此のタイプの高性能アノード薄膜を大スケールで生ずる事は実に困難であり、上に記載されている通り多くの複雑さの理解を要求するが、電子伝導性を成し遂げる為に多くの伝導性ポリマーを処理する必要に依って別の層の複雑性が追加される。本願に於いて論じられる例示的な伝導性ポリマー（例えばＰＡＮ）は、電子伝導性を呈する為に還元雰囲気に於いて又は真空下に於いて加熱され得る。同時に、ポリマーは、ポリマーマトリックスが電池サイクルの機械的効果にとって余りに脆性に成らない様に処理され得る（非常に高温に於ける又は不充分な雰囲気下に於ける熱処理に依って引き起こされる）。其の上、処理は、電極（即ち銅）の補助的な成分が影響されず、電池稼働にとって正しい状態の儘である様に実施される可きである。
【００４２】
多くの伝導性ポリマーは電子伝導性を齎す化学的変化が出来る。然し乍ら、殆どは其れ等の化学反応を触媒する為の架橋剤の追加を必要とする。ＰＡＮ及びＰＡＮのコポリマーは、其れ等が熱処理プロセスに依って自己触媒的であるという点で特有である。ＰＡＮは分子式（Ｃ３Ｈ３Ｎ）ｎを有する特有の線形の半結晶性有機ポリマーである。ＰＡＮの分子構造は配位ニトリル基を有する炭素鎖から成る。熱安定化に依るＰＡＮの特有の自己触媒的環化反応及び架橋故に、ＰＡＮの化学は特段に興味深い。ＰＡＮの鎖は其れ等が溶融状態に到達する前に分解し、普通には「環化」と言われる分解プロセスが線形のＰＡＮ鎖を熱安定な共役梯子様構造に転じさせ、其れ等は流動又は溶解しない。此れは図８に例示されている。此の熱安定化は、繊維が炭化及びグラファイト化温度（約１０００から３０００℃）に耐え、過度の重量損失（lost）又は鎖切断なしに高性能炭素繊維を産み出す事を許す。
【００４３】
ＰＡＮの熱安定化は、ポリマー繊維から高温耐久性繊維への低温（一般的には２００から３００℃）変換を言う。変換は、繊維が炭化（８００から１３００℃）及びグラファイト化（１３００から３０００℃）を生き延び、可能な最も高い炭素収率及び優れた特性を有する為に必要である。此のプロセスに関わる主要な化学反応は環化、脱水素、酸化、及び架橋として公知であり、此れ等は熱安定な共役梯子構造の形成を齎す。
【００４４】
環化はＰＡＮの安定化の間の重要な反応であり、本願に記載されるアノードの処理の主な焦点である。環化は、ニトリル結合（Ｃ≡Ｎ）が反応してＰＡＮの分子間に架橋を発達させ、二重結合（Ｃ＝Ｎ）と縮合したピリジン環同士の安定な共役梯子ポリマーとを生ずる時に起こる。安定化された繊維の熱安定性は、ニトリル基の環化に依る梯子構造の形成に帰せられ、炭素質材料の最小限の揮発に依って高温に於ける安定化されたＰＡＮの稼働を可能にする。環化は、安定化した繊維が色を白色から黄色、褐色、黒色に変化させる理由である。環化は発熱的であり、余りに迅速にされる場合には繊維を傷つける可能性を有する。繊維は過度に縮み、可成りの質量を損失し、一緒に溶融及び縮合さえもし得る。反対に、安定化手続きが（時間及び熱両方について）余りに控えめである場合には、繊維は部分的に安定化するのみであろう。脱水素とは違って、環化は起こる為には酸素の存在を必要とせず、其の為、其れは不活性雰囲気に於いて起こり得る。反応雰囲気は本願に記載される方法に於いて重要である。何故なら、アノード銅箔集電体はＰＡＮの熱処理に関わり、１００℃よりも上の温度に於ける酸素への何れかの暴露は箔を酸化し、欠陥の問題（電子的抵抗及び電気化学的副反応）を生ずるであろうからである。
【００４５】
本願に記載される実施形態に於いて、ＰＡＮは其の安定化（具体的には「環化」）段階迄のみ処理され、其れから、齎されるピリジン系共役ポリマーは堅牢な機械的特性及び固有の電子的特性を有する電極バインダー／コーティングとして適用される。高い炭素収率及び高性能炭素の為の従来の安定化手続き（炭化及びグラファイト化を行う為の酸化、脱水素、及び環化）から逸脱する理由は、高度の膨張及び収縮をし易い活物質の周りの高度に配向した（基底平面同士の整列）剛性で脆性のコーティングの形成を防ぐ事である。
【００４６】
環化に依る線形分子から梯子ポリマー化合物へのＰＡＮの安定化は１００から５００℃の不活性環境に於ける加熱に依って実施され得、ＰＡＮの環化熱処理の為の例示的な温度を３００℃に有し、５℃／ｍｉｎの速度で、２から１２ｈｒのホールド時間をピーク温度に於いて有する。様々な温度を実行する事は、ＰＡＮ／珪素構成の電気化学的性能の最も良好なピークを決定する事を可能にする。図９は、其れ等のポリマーに依って駆動されるナノコンポジット試料の幾つかについて、走査電子顕微鏡法（ＳＥＭ）画像及びエネルギー分散型分光法（ＥＤＳ）分析を示している。ＰＡＮ／珪素試料は上に記載されている方法を用いて試験された。他は、爾後にＰＡＮの炭化の為に処理され、１ｈｒに渡って同じ（an the same）アルゴン雰囲気下に於いて５００℃、６００℃、７００℃、８００℃、９００℃、及び１０００℃のピーク温度にホールドされた。此の第２段階の加熱についても、再び５℃／ｍｉｎの加熱速度が保たれた。図１０及び図１１は種々の熱処理試験の電気化学的データを例示している。
【００４７】
加熱時間及び温度の処理パラメータに加えて、利用される装置及び齎される雰囲気条件が重要である。以前に論じられた通り、アノードは真空又は不活性ガス流下に於いて処理される可きである。アルゴン及び窒素が例示的な不活性ガス雰囲気であり、２０から８０ＰＳＩの圧力は最も一定の加熱条件を提供する。真空下に於ける熱処理も又、充分な環化条件及び高性能アノードを可能にする。是等の雰囲気は、管状炉、グローブボックス、真空オーブン、又は他の雰囲気制御オーブンを包含する様々な装置タイプに依って提供され得る。熱処理の間のガス流は、改善された加熱及び電気化学的性能を可能にする。何故なら、ポリマー化学反応の副生成物（ＰＡＮ環化の間の水素ガス放出を包含する）がシステムからフラッシュされ、其れ故に電極又は集電体基板と反応し得ないからである。最も良好な性能の為には、管状炉内のガス流は時間当り１００から１，０００リットルの速度にセットされる可きである。アノードの一ロール全体又はアノードの複数ロールは単一のオーブンに依って処理され得る。雰囲気制御炉も又、電極作製の為に利用される産業界標準のロール・トゥ・ロールコーティングシステムに追加され得る。典型的には、電極はコーティングの直後に乾燥オーブン内を搬送される。スプールに巻かれる前にポリマーの化学的変化（即ち、ＰＡＮ環化）を誘導する様にセットされた条件に依る初期乾燥の次に、電極は雰囲気制御炉内をも又通過させられ得る。此の装置の代わりに、管状炉は、珪素／ポリアクリロニトリルコンポジットを包含するアノードの大きいロールを処理する商業的に現実的な手段を提供する。
【００４８】
特に此れは商業スケールの製造に関するので、加熱時間及び加熱ランプ速度がアノードミクロ構造及びサイズに従ってチューニングされる可きであると言う知見は特段に重要である。具体的には、アノード厚さ、ＰＡＮ重量パーセンテージ、及び処理を受けるアノード材料の量が、其れ等の加工パラメータに影響する。図１２に図示されている通り、単に２時間の加熱時間は適切な電気化学的性能にとって十分であり得る。
【００４９】
電気化学的性能
図１３は、本願に記載される方法に依って作製されるミクロン珪素：ポリアクリロニトリル（Ｓｉ：ＰＡＮ）アノードハーフセルの例示的なデータを提示している。搭載質量、加工、及び齎される組成物は商業的な使用にとって十分である。図１４は、本願に記載される例示的なアノードと「ニッケルリッチ」高エネルギーカソード（「ＮＭＣ［６２２］」）とを含むフルセルについて、例示的なデータを提示している。
【００５０】
上述から、例示の目的の為に本発明の特定の実施形態が本願に記載されたという事と、本発明の範囲から逸脱する事なしに種々の改変が成され得るという事とは了解されるであろう。従って、本発明は添付の請求項に依る以外は限定されない。
【図１Ａ】
2019535116.tif 000002
【図１Ｂ】
2019535116.tif 000003
【図２Ａ】
2019535116.tif 000004
【図２Ｂ】
2019535116.tif 000005
【図２Ｃ】
2019535116.tif 000006
【図２Ｄ】
2019535116.tif 000007
【図３】
2019535116.tif 000008
【図４】
2019535116.tif 000009
【図５Ａ】
2019535116.tif 000010
【図５Ｂ】
2019535116.tif 000011
【図５Ｃ】
2019535116.tif 000012
【図５Ｄ】
2019535116.tif 000013
【図５Ｅ】
2019535116.tif 000014
【図６】
2019535116.tif 000015
【図７】
2019535116.tif 000016
【図８】
2019535116.tif 000017
【図９】
2019535116.tif 000018
【図１０Ａ】
2019535116.tif 000019
【図１０Ｂ】
2019535116.tif 000020
【図１１】
2019535116.tif 000021
【図１２Ａ】
2019535116.tif 000022
【図１２Ｂ】
2019535116.tif 000023
【図１２Ｃ】
2019535116.tif 000024
【図１２Ｄ】
2019535116.tif 000025
【図１３】
2019535116.tif 000026
【図１４】
2019535116.tif 000027
【国際調査報告】
2019535116.tif 000028